УСТРОЙСТВО ДЛЯ ПРОИЗВОДСТВА РАСПЛАВЛЕННОГО МЕТАЛЛА

1. Способ производства расплавленного металла посредством неподвижной, не наклоняемой электрической печи, включающей средство электрического нагрева, причем канал отходящего газа и желоб загрузки исходного материала прикреплены к своду печи, желоб загрузки исходного материала установлен на одном краю печи, если смотреть в направлении по ширине, а средство электрического нагрева установлено таким образом, чтобы область электрического нагрева, нагреваемая с использованием этого средства, находилась на другом краю печи, если смотреть в направлении по ширине, горелка дополнительного сжигания установлена в своде печи, при этом способ включает:
создание слоя исходного материала посредством загрузки конкретного количества углеродсодержащего материала и/или исходного материала в виде металлосодержащего агломерата в печь из желоба загрузки исходного материала, при этом слой исходного материала имеет наклонную поверхность, уходящую вниз, к области электрического нагрева от упомянутого одного края печи, если смотреть в направлении по ширине,
последующее создание слоя исходного материала в виде металлосодержащего агломерата на наклонной поверхности слоя исходного материала за счет непрерывной или периодической загрузки исходного материала в виде металлосодержащего агломерата в печь из желоба загрузки исходного материала, и
последующее создание в печи слоя расплавленного металла и слоя расплавленного шлака за счет постепенного плавления исходного материала в виде металлосодержащего агломерата у нижнего края слоя исходного материала в виде металлосодержащего агломерата при помощи электрического нагрева с использованием средства электрического нагрева, при обеспечении опускания слоя исходного материала в виде металлосодержащего агломерата вдоль наклонной поверхности слоя исходного материала, и одновременного термического восстановления слоя исходного материала в виде металлосодержащего агломерата за счет теплоты излучения от дополнительного сжигания при вдувании из горелки дополнительного сжигания кислородсодержащего газа в пространство печи выше слоя исходного материала в виде металлосодержащего агломерата для сжигания газа, содержащего СО, который возникает в этом слое.
2. Способ по п.1, в котором исходный материал в виде металлосодержащего агломерата дополнительно содержит летучие химические элементы - металлы, причем упомянутые летучие химические элементы отделяют и извлекают из отходящего газа, выпускаемого через канал отходящего газа.
3. Способ по п.1 или 2, в котором средство электрического нагрева представляет собой электрод, введенный через верх печи, причем нижняя часть электрода нагревается посредством дугового нагрева при подаче тока.
4. Способ по п.3, в котором нижняя часть электрода погружена в слой исходного материала в виде металлосодержащего агломерата
или в слой расплавленного шлака для обеспечения дугового плавления.
5. Способ по п.3, в котором у свода печи расстояние между каналом отходящего газа и желобом загрузки исходного материала меньше, чем расстояние между каналом отходящего газа и электродом.
6. Способ по п.2, в котором печь дополнительно содержит разделительную стенку, расположенную в подвешенном состоянии в печи между каналом отходящего газа и желобом загрузки исходного материала.
7. Способ по п.3, в котором печь дополнительно содержит разделительную стенку, расположенную в подвешенном состоянии в печи между электродом и горелкой дополнительного сжигания.
8. Способ по п.2, в котором печь дополнительно содержит разделительную стенку, расположенную в подвешенном состоянии в печи между горелкой дополнительного сжигания и каналом отходящего газа.
9. Способ производства расплавленного металла посредством неподвижной не наклоняемой электрической печи, включающей средство электрического нагрева, при этом канал отходящего газа и желобы загрузки исходного материала прикреплены к своду печи, желобы загрузки исходного материала установлены на обоих краях печи, если смотреть в направлении по ширине, средство электрического нагрева установлено таким образом, чтобы область электрического нагрева, нагреваемая с использованием этого средства, находилась в центре печи, если смотреть в направлении по ширине, при этом горелка дополнительного сжигания установлена в своде печи, при этом способ включает:
создание слоя исходного материала за счет загрузки конкретного количества углеродсодержащего материала и/или исходного материала в виде металлосодержащего агломерата в печь из желобов загрузки исходного материала, при этом слой исходного материала имеет наклонные поверхности, уходящие вниз, к области электрического нагрева от обоих краев печи, если смотреть в направлении по ширине,
последующее создание слоя исходного материала в виде металлосодержащего агломерата на наклонных поверхностях слоя исходного материала за счет непрерывной или периодической загрузки исходного материала в виде металлосодержащего агломерата в печь из желобов загрузки исходного материала,
и последующее создание в печи слоя расплавленного металла и слоя расплавленного шлака за счет постепенного плавления исходного материала в виде металлосодержащего агломерата у нижнего края слоя исходного материала в виде металлосодержащего агломерата при помощи электрического нагрева с использованием средства электрического нагрева, при обеспечении опускания слоя исходного материала в виде металлосодержащего агломерата вдоль наклонных поверхностей слоя исходного материала, и одновременного нагрева слоя исходного материала в виде металлосодержащего агломерата за счет теплоты излучения от дополнительного сжигания при вдувании из горелки дополнительного сжигания кислородсодержащего газа в пространство печи выше слоя исходного материала в виде металлосодержащего агломерата для сжигания газа, содержащего СО, который возникает в этом слое.
10. Способ по п.9, в котором исходный материал в виде металлосодержащего агломерата дополнительно содержит летучие химические элементы - металлы, причем упомянутые летучие химические элементы отделяют и извлекают из отходящего газа, выпускаемого через канал отходящего газа.
11. Способ по п.9 или 10, в котором средство электрического нагрева представляет собой электрод, введенный через верх печи, причем нижняя часть электрода нагревается посредством дугового нагрева при подаче тока.
12. Способ по п.11, в котором нижняя часть электрода погружена в слой исходного материала в виде металлосодержащего агломерата или в слой расплавленного шлака для обеспечения дугового плавления.
13. Способ по п.11, в котором у свода печи расстояние между каналом отходящего газа и желобом загрузки исходного материала меньше, чем расстояние между каналом отходящего газа и электродом.
14. Способ по п.10, в котором печь дополнительно содержит разделительную стенку, расположенную в подвешенном состоянии в печи между каналом отходящего газа и желобом загрузки исходного материала.
15. Способ по п.11, в котором печь дополнительно содержит разделительную стенку, расположенную в подвешенном состоянии в печи между электродом и горелкой дополнительного сжигания.
16. Способ по п.10, в котором печь дополнительно содержит разделительную стенку, расположенную в подвешенном состоянии в печи между горелкой дополнительного сжигания и каналом отходящего газа.